CПОСОБ ОТДЕЛЕНИЯ РТУТИ ОТ СРЕДЫ ВЫЩЕЛАЧИВАНИЯ РУДЫ

1. Способ получения обработанной среды выщелачивания руды, включающий
получение среды выщелачивания руды, причем среда выщелачивания руды содержит металлический продукт и ртуть;
добавление осаждающего агента к среде выщелачивания руды, причем осаждающий агент содержит дитиокарбаматный полимер, тиокарбаматсодержащее соединение или их смесь;
3+
3+
добавление коагулянта к среде выщелачивания руды с образованием отделенной композиции, причем коагулянт содержит неорганическое соединение, содержащее Fe, Al или их смесь; и
отделение содержащего ртуть осадка от отделенной композиции с образованием обработанной среды выщелачивания руды.
2. Способ по п. 1, отличающийся тем, что осаждающий агент представляет собой дитиокарбаматный полимер, содержащий функционализированный дитиокарбаматом полиэтиленимин.
2
4
3
3. Способ по п. 1 или 2, отличающийся тем, что коагулянт представляет собой Fe(SO).
4. Способ по любому из пп. 1-3, отличающийся тем, что способ дополнительно включает добавление флокулянта к отделенной композиции.
5. Способ по любому из пп. 1-4, включающий одновременное добавление осаждающего агента и коагулянта, или добавление осаждающего агента перед добавлением коагулянта.
6. Способ по любому из пп. 1-5, отличающийся тем, что осаждающий агент добавляют к среде выщелачивания руды в количестве от около 1 м.д. до 50 м.д. на 2000 мкг/л ртути.
7. Способ по любому из пп. 1-6, отличающийся тем, что обработанная среда выщелачивания руды содержит 50% или менее по массе ртути, присутствующей в среде выщелачивания руды.
8. Способ по любому из пп. 1-7, отличающийся тем, что обработанная среда выщелачивания руды содержит 90% или более металлического продукта, присутствующего в среде выщелачивания руды.
9. Способ по любому из пп. 1-8, отличающийся тем, что металлический продукт представляет собой золото.
10. Композиция, содержащая
осаждающий агент, содержащий дитиокарбаматный полимер, тиокарбаматсодержащее соединение или их смесь;
3+
3+
коагулянт, содержащий неорганическое соединение, содержащее Fe, Al или их смесь; и
необязательно флокулянт,
причем массовое соотношение осаждающий агент: коагулянт в композиции составляет от 5:1 до 1:5.
11. Композиция по п. 10, отличающаяся тем, что осаждающий агент представляет собой дитиокарбаматный полимер, содержащий функционализованный дитиокарбаматом полиэтиленимин.
2
4
3
12. Композиция по п. 10 или 11, отличающаяся тем, что коагулянт представляет собой Fe(SO).
13. Композиция по любому из пп. 10-12, отличающаяся тем, что осаждающий агент представляет собой смесь алкилдитиокарбамата и дитиокарбаматного полимера.
14. Композиция по любому из пп. 10-13, дополнительно содержащая сульфид, при этом предпочтительно сульфид представляет собой тритиокарбонат.
15. Применение композиции по любому из пп. 10-14 для выборочного удаление ртути из среды выщелачивания золотоносной руды.